(57)【要約】  本発明の支持ガラス基板の製造方法は、加工基板を支持するための支持ガラス基板の製造方法において、支持ガラス基板を成形する成形工程と、成形後の支持ガラス基板を熱処理して、支持ガラス基板の熱膨張係数を変動させる熱処理工程と、を備えることを特徴とする。
2017104513.tif 000002
【特許請求の範囲】
【請求項１】
加工基板を支持するための支持ガラス基板の製造方法において、
支持ガラス基板を成形する成形工程と、成形後の支持ガラス基板を熱処理して、支持ガラス基板の熱膨張係数を変動させる熱処理工程と、を備えることを特徴とする支持ガラス基板の製造方法。
【請求項２】
成形工程後の支持ガラス基板を熱処理して、支持ガラス基板の熱膨張係数を低下させることを特徴とする請求項１に記載の支持ガラス基板の製造方法。
【請求項３】
熱処理の最高温度を（支持ガラス基板の歪点−１００）℃よりも高くすることを特徴とする請求項１又は２に記載の支持ガラス基板の製造方法。
【請求項４】
熱処理の最高温度に到達した後、熱処理温度を５℃／分以下の速度で降温することを特徴とする請求項１〜３の何れかに記載の支持ガラス基板の製造方法。
【請求項５】
熱処理により支持ガラス基板の反り量を４０μｍ以下に低減することを特徴とする請求項１〜４の何れかに記載の支持ガラス基板の製造方法。
【請求項６】
支持ガラス基板の寸法よりも大きい熱処理用セッターを用意し、その熱処理用セッター上に、成形後の支持ガラス基板を載置した後、熱処理工程に供することを特徴とする請求項１〜５の何れかに記載の支持ガラス基板の製造方法。
【請求項７】
板厚が４００μｍ以上、且つ２ｍｍ未満になるように、支持ガラス基板を成形することを特徴とする請求項１〜６の何れかに記載の支持ガラス基板の製造方法。
【請求項８】
オーバーフローダウンドロー法により支持ガラス基板を成形することを特徴とする請求項１〜７の何れかに記載の支持ガラス基板の製造方法。
【請求項９】
熱処理工程後に、支持ガラス基板の表面を研磨して、全体板厚偏差を２．０μｍ未満に低減する研磨工程を備えることを特徴とする請求項１〜８の何れかに記載の支持ガラス基板の製造方法。
【請求項１０】
熱処理工程後に、支持ガラス基板の周辺部を切断除去する切断除去工程を備えることを特徴とする請求項１〜９の何れかに記載の支持ガラス基板の製造方法。
【請求項１１】
少なくとも加工基板と加工基板を支持するための支持ガラス基板とを備える積層体を作製する積層工程と、
積層体の加工基板に対して、加工処理を行う加工処理工程と、を備えると共に、
支持ガラス基板が、請求項１〜１０の何れかに記載の支持ガラス基板の製造方法により作製されていることを特徴とする半導体パッケージの製造方法。
【請求項１２】
加工基板が、少なくとも封止材でモールドされた半導体チップを備えることを特徴とする請求項１１に記載の半導体パッケージの製造方法。
【請求項１３】
加工処理が、加工基板の一方の表面に配線する処理を含むことを特徴とする請求項１１又は１２に記載の半導体パッケージの製造方法。
【請求項１４】
加工処理が、加工基板の一方の表面に半田バンプを形成する処理を含むことを特徴とする請求項１１〜１３の何れかに記載の半導体パッケージの製造方法。
【発明の詳細な説明】
【技術分野】
【０００１】
本発明は、支持ガラス基板の製造方法に関し、具体的には、半導体パッケージの製造工程で加工基板を支持するための支持ガラス基板の製造方法に関する。
【背景技術】
【０００２】
携帯電話、ノート型パーソナルコンピュータ、ＰＤＡ（Ｐｅｒｓｏｎａｌ  Ｄａｔａ  Ａｓｓｉｓｔａｎｃｅ）等の携帯型電子機器には、小型化及び軽量化が要求されている。これに伴い、これらの電子機器に用いられる半導体チップの実装スペースも厳しく制限されており、半導体チップの高密度な実装が課題になっている。そこで、近年では、三次元実装技術、すなわち半導体チップ同士を積層し、各半導体チップ間を配線接続することにより、半導体パッケージの高密度実装を図っている。【０００３】
また、従来のウェハレベルパッケージ（ＷＬＰ）は、バンプをウェハの状態で形成した後、ダイシングで個片化することにより作製されている。しかし、従来のＷＬＰは、ピン数を増加させ難いことに加えて、半導体チップの裏面が露出した状態で実装されるため、半導体チップの欠け等が発生し易いという問題があった。【０００４】
そこで、新たなＷＬＰとして、ｆａｎ  ｏｕｔ型のＷＬＰが提案されている。ｆａｎ  ｏｕｔ型のＷＬＰは、ピン数を増加させることが可能であり、また半導体チップの端部を保護することにより、半導体チップの欠け等を防止することができる。【０００５】
ｆａｎ  ｏｕｔ型のＷＬＰでは、複数の半導体チップを樹脂の封止材でモールドして、加工基板を形成した後に、加工基板の一方の表面に配線する工程、半田バンプを形成する工程等を有する。【０００６】
これらの工程は、約２００℃の熱処理を伴うため、封止材が変形して、加工基板が寸法変化する虞がある。加工基板が寸法変化すると、加工基板の一方の表面に対して、高密度に配線することが困難になり、また半田バンプを正確に形成することも困難になる。【０００７】
このような事情から、加工基板の寸法変化を抑制するために、加工基板を支持するためにガラス基板を用いることが検討されている（特許文献１参照）。【０００８】
ガラス基板は、表面を平滑化し易く、且つ剛性を有する。よって、支持基板としてガラス基板を用いると、加工基板を強固、且つ正確に支持することが可能になる。またガラス基板は、紫外光、赤外光等の光を透過し易い。よって、支持基板としてガラス基板を用いると、紫外線硬化型接着剤等により接着層等を設けると、加工基板とガラス基板を容易に固定することができる。更に、赤外線を吸収する剥離層等を設けると、加工基板とガラス基板を容易に分離することもできる。別の方式として、紫外線硬化型テープ等により接着層等を設けると、加工基板とガラス基板を容易に固定、分離することができる。
【先行技術文献】
【特許文献】
【０００９】
【特許文献１】特開２０１５−７８１１３号公報
【発明の開示】
【発明が解決しようとする課題】
【００１０】
ところで、加工基板とガラス基板の熱膨張係数が不整合であると、加工処理時に加工基板の寸法変化（特に、反り変形）が生じ易くなる。結果として、加工基板の一方の表面に対して、高密度に配線することが困難になり、また半田バンプを正確に形成することも困難になる。よって、加工基板とガラス基板の熱膨張係数を厳密に整合させることが重要になる。【００１１】
従来、ガラス基板のガラス組成を調整することにより、ガラス基板の熱膨張係数を加工基板の熱膨張係数に整合させていた。【００１２】
しかし、ガラス基板のガラス組成を調整しても、ガラス基板の溶融条件や成形条件の変動により、ガラス基板の熱膨張係数が目標値からずれてしまうことがあった。この場合、ガラス基板を廃棄するか、或いはガラス基板を再溶融して、ガラス基板の熱膨張係数を変動させることになり、結果として、ガラス基板の製造コストが高騰してしまう。【００１３】
本発明は、上記事情に鑑みなされたものであり、その技術的課題は、簡便な手法により、成形後の支持ガラス基板の熱膨張係数を目標値に再調整し得る方法を創案することである。
【課題を解決するための手段】
【００１４】
本発明者は、種々の実験を繰り返した結果、成形後のガラス基板に対して熱処理を行うことにより、上記技術的課題を解決し得ることを見出し、本発明として、提案するものである。すなわち、本発明の支持ガラス基板の製造方法は、加工基板を支持するための支持ガラス基板の製造方法において、支持ガラス基板を成形する成形工程と、成形後の支持ガラス基板を熱処理して、支持ガラス基板の熱膨張係数を変動させる熱処理工程と、を備えることを特徴とする。【００１５】
本発明の支持ガラス基板の製造方法では、支持ガラス基板の熱膨張係数が目標理からずれていても、熱処理により支持ガラス基板の熱膨張係数を目標値に変動させることが可能である。これにより、支持ガラス基板の廃棄や再溶融が不要になり、支持ガラス基板の製造コストを低廉化することができる。【００１６】
第二に、本発明の支持ガラス基板の製造方法は、成形工程後の支持ガラス基板を熱処理して、支持ガラス基板の熱膨張係数を低下させることが好ましい。【００１７】
第三に、本発明の支持ガラス基板の製造方法は、熱処理の最高温度を（支持ガラス基板の歪点−１００）℃よりも高くすることが好ましい。【００１８】
第四に、本発明の支持ガラス基板の製造方法は、熱処理の最高温度に到達した後、熱処理温度を５℃／分以下の速度で降温することが好ましい。【００１９】
第五に、本発明の支持ガラス基板の製造方法は、熱処理により支持ガラス基板の反り量を４０μｍ以下に低減することが好ましい。ここで、「反り量」は、支持結晶化ガラス基板全体における最高位点と最小二乗焦点面との間の最大距離の絶対値と、最低位点と最小二乗焦点面との絶対値との合計を指し、例えばコベルコ科研社製のＳＢＷ−３３１ＭＬ／ｄにより測定可能である。【００２０】
第六に、本発明の支持ガラス基板の製造方法は、支持ガラス基板の寸法よりも大きい熱処理用セッターを用意し、その熱処理用セッター上に、成形後の支持ガラス基板を載置した後、熱処理工程に供することが好ましい。【００２１】
第七に、本発明の支持ガラス基板の製造方法は、板厚が４００μｍ以上、且つ２ｍｍ未満になるように、支持ガラス基板を成形することが好ましい。【００２２】
第八に、本発明の支持ガラス基板の製造方法は、オーバーフローダウンドロー法により支持ガラス基板を成形することが好ましい。【００２３】
第九に、本発明の支持ガラス基板の製造方法は、熱処理工程後に、支持ガラス基板の表面を研磨して、全体板厚偏差を２．０μｍ未満に低減する研磨工程を備えることが好ましい。ここで、「全体板厚偏差」は、支持ガラス基板全体の最大板厚と最小板厚の差であり、例えばコベルコ科研社製のＳＢＷ−３３１ＭＬ／ｄにより測定可能である。【００２４】
第十に、本発明の支持ガラス基板の製造方法は、熱処理工程後に、支持ガラス基板の周辺部を切断除去する切断除去工程を備えることが好ましい。【００２５】
第十一に、本発明の半導体パッケージの製造方法は、少なくとも加工基板と加工基板を支持するための支持ガラス基板とを備える積層体を作製する積層工程と、積層体の加工基板に対して、加工処理を行う加工処理工程と、を備えると共に、支持ガラス基板が、上記の支持ガラス基板の製造方法により作製されていることが好ましい。【００２６】
第十二に、本発明の半導体パッケージの製造方法は、加工基板が、少なくとも封止材でモールドされた半導体チップを備えることが好ましい。【００２７】
第十三に、本発明の半導体パッケージの製造方法は、加工処理が、加工基板の一方の表面に配線する処理を含むことが好ましい。【００２８】
第十四に、本発明の半導体パッケージの製造方法は、加工処理が、加工基板の一方の表面に半田バンプを形成する処理を含むことが好ましい。
【図面の簡単な説明】
【００２９】
【図１】本発明に係る積層体の一例を示す概念斜視図である。
【図２】ｆａｎ  ｏｕｔ型のＷＬＰの製造工程を示す概念断面図である。
【発明を実施するための形態】
【００３０】
以下に、本発明の支持ガラス基板の製造方法を詳細に説明する。
【００３１】
本発明の支持ガラス基板の製造方法では、まずガラス原料を調合、混合して、ガラスバッチを作製し、このガラスバッチをガラス溶融炉に投入した後、得られた溶融ガラスを清澄、攪拌した上で、成形装置に供給して、板状に成形し、支持ガラス基板を得ることが好ましい。
【００３２】
ガラスバッチは、所望の熱膨張係数になるように調製することが好ましい。具体的には、加工基板内で半導体チップの割合が少なく、封止材の割合が多い場合は、高膨張のガラス組成になるようにガラスバッチを調製し、逆に、加工基板内で半導体チップの割合が多く、封止材の割合が少ない場合は、低膨張のガラス組成になるようにガラスバッチを調製することが好ましい。
【００３３】
３０〜３８０℃の温度範囲における平均線熱膨張係数を０×１０−７／℃以上、且つ５０×１０−７／℃未満に規制する場合、支持ガラス基板が、ガラス組成として、質量％で、ＳｉＯ２  ５５〜７５％、Ａｌ２Ｏ３  １５〜３０％、Ｌｉ２Ｏ  ０．１〜６％、Ｎａ２Ｏ＋Ｋ２Ｏ（Ｎａ２ＯとＫ２Ｏの合量）  ０〜８％、ＭｇＯ＋ＣａＯ＋ＳｒＯ＋ＢａＯ（ＭｇＯ、ＣａＯ、ＳｒＯ及びＢａＯの合量）  ０〜１０％を含有するようにガラスバッチを調製することが好ましく、ＳｉＯ２  ５５〜７５％、Ａｌ２Ｏ３  １０〜３０％、Ｌｉ２Ｏ＋Ｎａ２Ｏ＋Ｋ２Ｏ（Ｌｉ２Ｏ、Ｎａ２Ｏ及びＫ２Ｏの合量）  ０〜０．３％、ＭｇＯ＋ＣａＯ＋ＳｒＯ＋ＢａＯ  ５〜２０％を含有するようにガラスバッチを調製することも好ましく、ＳｉＯ２  ５５〜６８％、Ａｌ２Ｏ３  １２〜２５％、Ｂ２Ｏ３  ０〜１５％、ＭｇＯ＋ＣａＯ＋ＳｒＯ＋ＢａＯ  ５〜３０％を含有するようにガラスバッチを調製することも好ましい。３０〜３８０℃の温度範囲における平均線熱膨張係数を５０×１０−７／℃以上、且つ７０×１０−７／℃未満に規制する場合、支持ガラス基板が、ガラス組成として、質量％で、ＳｉＯ２  ５５〜７５％、Ａｌ２Ｏ３  ３〜１５％、Ｂ２Ｏ３  ５〜２０％、ＭｇＯ  ０〜５％、ＣａＯ  ０〜１０％、ＳｒＯ  ０〜５％、ＢａＯ  ０〜５％、ＺｎＯ  ０〜５％、Ｎａ２Ｏ  ５〜１５％、Ｋ２Ｏ  ０〜１０％を含有するようにガラスバッチを調製することが好ましく、ＳｉＯ２  ６４〜７１％、Ａｌ２Ｏ３  ５〜１０％、Ｂ２Ｏ３  ８〜１５％、ＭｇＯ  ０〜５％、ＣａＯ  ０〜６％、ＳｒＯ  ０〜３％、ＢａＯ  ０〜３％、ＺｎＯ  ０〜３％、Ｎａ２Ｏ  ５〜１５％、Ｋ２Ｏ  ０〜５％を含有するようにガラスバッチを調製することが更に好ましい。３０〜３８０℃の温度範囲における平均線熱膨張係数を７０×１０−７／℃以上、且つ８５×１０−７／℃以下に規制する場合、支持ガラス基板が、ガラス組成として、質量％で、ＳｉＯ２  ６０〜７５％、Ａｌ２Ｏ３  ５〜１５％、Ｂ２Ｏ３  ５〜２０％、ＭｇＯ  ０〜５％、ＣａＯ  ０〜１０％、ＳｒＯ  ０〜５％、ＢａＯ  ０〜５％、ＺｎＯ  ０〜５％、Ｎａ２Ｏ  ７〜１６％、Ｋ２Ｏ  ０〜８％を含有するようにガラスバッチを調製することが好ましく、ＳｉＯ２  ６０〜６８％、Ａｌ２Ｏ３  ５〜１５％、Ｂ２Ｏ３  ５〜２０％、ＭｇＯ  ０〜５％、ＣａＯ  ０〜１０％、ＳｒＯ  ０〜３％、ＢａＯ  ０〜３％、ＺｎＯ  ０〜３％、Ｎａ２Ｏ  ８〜１６％、Ｋ２Ｏ  ０〜３％を含有するようにガラスバッチを調製することが更に好ましい。３０〜３８０℃の温度範囲における平均線熱膨張係数を８５×１０−７／℃超、且つ１２０×１０−７／℃以下に規制する場合、支持ガラス基板が、ガラス組成として、質量％で、ＳｉＯ２  ４５〜７０％（５５〜７０％）、Ａｌ２Ｏ３  ３〜２５％（好ましくは３〜１３％）、Ｂ２Ｏ３  ０〜８％（好ましくは２〜８％）、Ｐ２Ｏ５  ０〜２０％、ＭｇＯ  ０〜５％、ＣａＯ  ０〜１０％、ＳｒＯ  ０〜５％、ＢａＯ  ０〜５％、ＺｎＯ  ０〜５％、Ｎａ２Ｏ  １０〜２１％、Ｋ２Ｏ  ０〜５％を含有するようにガラスバッチを調製することが好ましい。３０〜３８０℃の温度範囲における平均線熱膨張係数を１２０×１０−７／℃超、且つ１６５×１０−７／℃以下に規制す��場合、支持ガラス基板が、ガラス組成として、質量％で、ＳｉＯ２  ５３〜６５％、Ａｌ２Ｏ３  ３〜１３％、Ｂ２Ｏ３  ０〜５％、ＭｇＯ  ０．１〜６％、ＣａＯ  ０〜１０％、ＳｒＯ  ０〜５％、ＢａＯ  ０〜５％、ＺｎＯ  ０〜５％、Ｎａ２Ｏ＋Ｋ２Ｏ  ２０〜４０％、Ｎａ２Ｏ  １２〜２１％、Ｋ２Ｏ  ７〜２１％を含有するようにガラスバッチを調製することが好ましい。このようにすれば、熱膨張係数を目標値に調整し易くなると共に、耐失透性が向上するため、全体板厚偏差が小さい支持ガラス基板を成形し易くなる。なお、「３０〜３８０℃の温度範囲における平均線熱膨張係数」は、ディラトメーターで測定した値を指す。
【００３４】
ガラスバッチ中に、清澄剤としてＡｓ２Ｏ３、Ｓｂ２Ｏ３、ＣｅＯ２、ＳｎＯ２、Ｆ、Ｃｌ、ＳＯ３の群（好ましくはＳｎＯ２、Ｃｌ、ＳＯ３の群）から選択された一種又は二種以上を０．０５〜２質量％添加してもよい。ＳｎＯ２、ＳＯ３及びＣｌの合量は、好ましくは０〜１質量％、１００〜３０００ｐｐｍ（０．０１〜０．３質量％）、３００〜２５００ｐｐｍ、特に５００〜２５００ｐｐｍである。なお、ＳｎＯ２、ＳＯ３及びＣｌの合量が１００ｐｐｍより少ないと、清澄効果を享受し難くなる。
【００３５】
環境的観点から、Ａｓ２Ｏ３、Ｓｂ２Ｏ３及びＦの使用は極力控えることが好ましく、実質的に含有しないことが好ましい。ここで、「実質的に〜を含有しない」とは、具体的には、明示の成分の含有量が５００ｐｐｍ（質量）未満であることを指す。環境的観点から、ガラス組成中に実質的にＰｂＯ、Ｂｉ２Ｏ３を含有しないことも好ましい。
【００３６】
本発明の支持ガラス基板の製造方法において、支持ガラス基板のヤング率が６０ＧＰａ以上（望ましくは６５ＧＰａ以上、７０ＧＰａ以上、特に７５〜１３０ＧＰａ）になるようにガラスバッチを調製することが好ましい。加工基板内で半導体チップの割合が少なく、封止材の割合が多い場合、積層体全体の剛性が低下して、加工処理工程で加工基板が反り易くなる。そこで、支持ガラス基板のヤング率を高めると、加工基板の反り変形を抑制し易くなり、加工基板を強固、且つ正確に支持することが可能になる。ここで、「ヤング率」は、曲げ共振法により測定した値を指す。
【００３７】
支持ガラス基板の液相温度が１１５０℃未満（望ましくは１１２０℃以下、１１００℃以下、１０８０℃以下、１０５０℃以下、１０１０℃以下、９８０℃以下、９６０℃以下、９５０℃以下、特に９４０℃以下）になるようにガラスバッチを調製することが好ましい。また支持ガラス基板の液相粘度が１０４．８ｄＰａ・ｓ以上（望ましくは１０５．０ｄＰａ・ｓ以上、１０５．２ｄＰａ・ｓ以上、１０５．４ｄＰａ・ｓ以上、特に１０５．６ｄＰａ・ｓ以上）になるようにガラスバッチを調製することが好ましい。このようにすれば、ダウンドロー法、特にオーバーフローダウンドロー法で支持ガラス基板を成形し易くなるため、板厚が小さい支持ガラス基板を作製し易くなると共に、表面を研磨しなくても、全体板厚偏差を低減することができる。或いは、少量の研磨によって、全体板厚偏差を２．０μｍ未満、特に１．０μｍ未満まで低減することができる。結果として、支持ガラス基板の製造コストを低廉化することもできる。なお、「液相温度」は、標準篩３０メッシュ（５００μｍ）を通過し、５０メッシュ（３００μｍ）に残るガラス粉末を白金ボートに入れた後、温度勾配炉中に２４時間保持して、結晶が析出する温度を測定することにより算出可能である。「液相粘度」は、白金球引き上げ法で測定可能である。
【００３８】
本発明の支持ガラス基板の製造方法において、板厚が４００μｍ以上、且つ２ｍｍ未満になるように、支持ガラス基板を成形することが好ましい。支持ガラス基板の板厚は、好ましくは４００μｍ以上、５００μｍ以上、６００μｍ以上、７００μｍ以上、８００μｍ以上、９００μｍ以上、特に１０００μｍ以上である。支持ガラス基板の板厚は小さ過ぎると、機械的強度が低下して、半導体パッケージの製造工程で支持ガラス基板が破損し易くなる。一方、支持ガラス基板の板厚が大き過ぎると、積層体の質量が大きくなるため、ハンドリング性が低下する。また半導体パッケージの製造工程で、積層体が半導体パッケージの製造装置内の高さ制限をクリアできない虞が生じる。よって、支持ガラス基板の板厚は、好ましくは２．０ｍｍ未満、１．５ｍｍ以下、１．２ｍｍ以下、特に１．１ｍｍ以下である。
【００３９】
ダウンドロー法、特にオーバーフローダウンドロー法で支持ガラス基板を成形することが好ましい。オーバーフローダウンドロー法は、耐熱性の樋状構造物の両側から溶融ガラスを溢れさせて、溢れた溶融ガラスを樋状構造物の下頂端で合流させて、ガラス内部に成形合流面を形成しながら、下方に延伸成形する方法である。オーバーフローダウンドロー法では、ガラス表面になるべき面は樋状耐火物に接触せず、自由表面の状態で成形される。このため、板厚が小さい支持ガラス基板を作製し易くなると共に、表面を研磨しなくても、全体板厚偏差を低減することができる。或いは、少量の研磨によって、全体板厚偏差を２．０μｍ未満、特に１．０μｍ未満まで低減することができる。結果として、支持ガラス基板の製造コストを低廉化することができる。
【００４０】
支持ガラス基板の成形方法として、オーバーフローダウンドロー法以外にも、例えば、スロットダウン法、リドロー法、フロート法等を採択することもできる。
【００４１】
本発明の支持ガラス基板の製造方法は、熱処理工程前に、成形後の支持ガラス基板の熱膨張係数を測定する工程を備えることが好ましい。このようにすれば、支持ガラス基板の熱膨張係数の測定値を考慮した上で、熱処理条件（熱処理の最高温度、熱処理の降温速度等）を制御することにより、支持ガラス基板の熱膨張係数を目標値に調整し易くなる。
【００４２】
本発明の支持ガラス基板の製造方法は、熱処理工程前に、支持ガラス基板の洗浄工程を設けてもよい。これにより、支持ガラス基板に異物が付着しても、付着した異物が熱処理により支持ガラス基板の表面に焼き付くことを防止することができる。
【００４３】
本発明の支持ガラス基板の製造方法は、成形後の支持ガラス基板を熱処理して、支持ガラス基板の熱膨張係数を変動させる熱処理工程を備えるが、その場合、成形工程後の支持ガラス基板を熱処理して、支持ガラス基板の熱膨張係数を低下させることが好ましい。このようにすれば、支持ガラス基板の熱膨張係数を目標値に制御し易くなる。なお、熱処理により、支持ガラス基板の熱膨張係数を増加させることも可能であるが、この場合、成形時に支持ガラス基板を十分に徐冷した後、熱処理工程に供しなければならず、支持ガラス基板の製造効率が低下し易くなる。
【００４４】
熱処理工程で、支持ガラス基板の温度範囲３０〜３８０℃における平均線熱膨張係数を０．０５×１０−７〜３×１０−７／℃低下させることが好ましく、０．１×１０−７〜３×１０−７／℃低下させることがより好ましく、０．２×１０−７〜１×１０−７／℃低下させることが更に好ましく、０．３×１０−７〜０．８×１０−７／℃低下させることが特に好ましい。溶融条件、成形条件等の変動により支持ガラス基板の熱膨張係数は変動する。その変動幅はそれほど大きくないが、熱膨張係数を厳密に調整する必要がある支持ガラス基板の用途では、これらの僅かな変動が問題になる。そして、溶融条件、成形条件等を管理して、熱膨張係数を目標値に制御することは困難である。そこで、熱処理工程で熱処理条件（熱処理の最高温度、熱処理の降温速度など）を調整すると、溶融条件、成形条件等を厳密に管理しなくても、支持ガラス基板の熱膨張係数を目標値に制御し易くなる。
【００４５】
本発明の支持ガラス基板の製造方法は、成形後の支持ガラス基板を熱処理して、支持ガラス基板の密度を変動させる熱処理工程を備えることが好ましく、その場合、成形工程後の支持ガラス基板を熱処理して、支持ガラス基板の密度を上昇させることが好ましい。このようにすれば、支持ガラス基板の密度を厳密に調整する必要がある場合に、支持ガラス基板の密度を目標値に制御し易くなる。なお、熱処理により、支持ガラス基板の密度を低下させることも可能であるが、この場合、成形時に支持ガラス基板を十分に徐冷した後、熱処理工程に供しなければならず、支持ガラス基板の製造効率が低下し易くなる。
【００４６】
支持ガラス基板の密度の上昇度合いは、支持ガラス基板の熱膨張係数の低下度合いと相関している。よって、支持ガラス基板の密度の上昇値を測定すれば、支持ガラス基板の熱膨張係数の低下値を簡易に見積もることができる。熱処理工程で、支持ガラス基板の密度を０．００１〜０．０５ｇ／ｃｍ３上昇させることが好ましく、０．００４〜０．０３ｇ／ｃｍ３上昇させることが更に好ましく、０．００７〜０．０１５ｇ／ｃｍ３上昇させることが特に好ましい。密度の上昇値が上記範囲外になると、支持ガラス基板の熱膨張係数の低下値を見積もり難くなる。
【００４７】
熱処理の最高温度は、好ましくは（支持ガラス基板の歪点−１００）℃超、（支持ガラス基板の歪点−５０）℃以上、（支持ガラス基板の歪点−３０）℃以上、支持ガラス基板の歪み点以上、（支持ガラス基板の歪点＋１０）℃以上、（支持ガラス基板の歪点＋２０）℃以上、（支持ガラス基板の歪点＋３０）℃以上、特に（支持ガラス基板の歪点＋５０）℃以上である。熱処理の最高温度が低過ぎると、支持ガラス基板の熱膨張係数を変動させるための熱処理時間が不当に長くなり、熱処理効率が低下し易くなる。更に熱処理により支持ガラス基板の熱膨張係数を低下させ難くなる。その一方で、熱処理の最高温度が高すぎると、支持ガラス基板が熱変形し易くなる。よって、熱処理の最高温度は、好ましくは（支持ガラス基板の歪点＋１５０）℃以下、（支持ガラス基板の歪点＋１２０）℃以下である。
【００４８】
熱処理工程では、熱処理炉から支持ガラス基板を安全に取り出すために、熱処理の最高温度から降温する必要がある。その降温速度は、好ましくは５℃／分以下、４℃／分以下、３℃／分以下、２℃／分以下、１℃／分以下、特に０．８℃／分以下である。降温速度が速過ぎると、熱処理工程後に支持ガラス基板に熱歪が残留し易くなり、また熱処理炉から支持ガラス基板を取り出す際に支持ガラス基板が破損する虞がある。その一方で、降温速度が遅過ぎると、支持ガラス基板の熱膨張係数を変動させるための熱処理時間が不当に長くなり、熱処理効率が低下し易くなる。よって、降温速度は、好ましくは０．０１℃／分以上、０．０５℃／分以上、０．１℃／分以上、０．２℃／分以上、特に０．５℃／分以上である。
【００４９】
支持ガラス基板の寸法よりも大きい熱処理用セッターを用意し、その熱処理用セッター上に、成形後の支持ガラス基板を載置した後、熱処理工程に供することが好ましい。このようにすれば、熱処理の際に、支持ガラス基板の温度ムラを低減することができる。なお、熱処理用セッターの寸法が支持ガラス基板の寸法と同等又は小さいと、支持ガラス基板の一部が熱処理用セッターから食み出し易く、その食み出し部分に熱変形が生じ易くなる。
【００５０】
本発明の支持ガラス基板の製造方法では、熱処理により支持ガラス基板の反り量を４０μｍ以下まで低減することが好ましい。そして、支持ガラス基板の反り量を低減するために、支持ガラス基板の上方に耐熱基板を配置し、熱処理用セッターと耐熱基板で支持ガラス基板を挟持しながら熱処理を行うことが好ましい。なお、耐熱基板として、ムライト基板、アルミナ基板等が使用可能である。また、複数枚の支持ガラス基板を積層させた状態で、熱処理を行うことが好ましい。これにより、積層下方に積層された支持ガラス基板の反り量が、上方に積層された支持ガラス基板の質量によって適正に低減される。更に支持ガラス基板の熱処理効率を高めることができる。
【００５１】
本発明の支持ガラス基板の製造方法は、熱処理工程後に、支持ガラス基板の表面を研磨して、全体板厚偏差を２．０μｍ未満に低減する研磨工程を備えることが好ましい。研磨処理の方法としては、種々の方法を採用することができるが、支持ガラス基板の両面を一対の研磨パッドで挟み込み、支持ガラス基板と一対の研磨パッドを共に回転させながら、支持ガラス基板を研磨処理する方法が好ましい。更に一対の研磨パッドは外径が異なることが好ましく、研磨の際に間欠的に支持ガラス基板の一部が研磨パッドから食み出すように研磨処理することが好ましい。これにより、全体板厚偏差を低減し易くなり、また反り量も低減し易くなる。なお、研磨処理において、研磨深さは特に限定されないが、研磨深さは、好ましくは５０μｍ以下、３０μｍ以下、２０μｍ以下、特に１０μｍ以下である。研磨深さが小さい程、支持ガラス基板の生産性が向上する。
【００５２】
支持ガラス基板の全体板厚偏差が２．０μｍ未満、１μｍ以下、特に０．１〜１μｍ未満になるように支持ガラス基板の表面を研磨することが好ましく、また支持ガラス基板の表面の算術平均粗さＲａが５ｎｍ以下、２ｎｍ以下、１．５ｎｍ以下、１ｎｍ以下、０．８ｎｍ以下、特に０．５ｎｍ以下になるように支持ガラス基板の表面を研磨することが好ましい。全体板厚偏差が小さい程、或いは表面精度が高い程、加工処理の精度を高め易くなる。特に配線精度を高めることができるため、高密度の配線が可能になる。また支持ガラス基板の強度が向上して、支持ガラス基板及び積層体が破損し難くなる。なお、「算術平均粗さＲａ」は、原子間力顕微鏡（ＡＦＭ）により測定可能である。
【００５３】
本発明の支持ガラス基板の製造方法は、熱処理工程後に、支持ガラス基板の周辺部を切断除去する切断除去工程を備えることが好ましく、研磨工程後に、支持ガラス基板の周辺部を切断除去する切断除去工程を備えることが更に好ましい。熱処理工程では、支持ガラス基板の中央部に比べて、周辺部の方が反り量が大きい傾向がある。そこで、熱処理工程後に、支持ガラス基板の周辺部を切断除去すれば、支持ガラス基板の反り量を低減することができる。
【００５４】
支持ガラス基板の周辺部を切断除去する際に、矩形の支持ガラス基板から略円板状又はウェハ状に切抜き加工することが好ましい。このようにすれば、半導体パッケージの製造工程に適用し易くなる。必要に応じて、それ以外の形状、例えば矩形等の形状に加工してもよい。切り抜いた支持ガラス基板の真円度（但し、ノッチ部を除く）は１ｍｍ以下、０．１ｍｍ以下、０．０５ｍｍ以下、特に０．０３ｍｍ以下が好ましい。真円度が小さい程、半導体パッケージの製造工程に適用し易くなる。なお、真円度の定義は、ウェハの外形の最大値から最小値を減じた値である。
【００５５】
本発明の支持ガラス基板の製造方法は、切断除去工程後に、支持ガラス基板の外周の一部にノッチ部（位置合わせ部）を形成するノッチ加工工程を備えることが好ましい。これにより、支持ガラス基板のノッチ部に位置決めピン等の位置決め部材を当接させて、支持ガラス基板を位置固定し易くなる。結果として、加工基板と支持ガラス基板の位置合わせが容易になる。なお、加工基板にもノッチ部を形成して、位置決め部材を当接させると、加工基板と支持ガラス基板の位置合わせが更に容易になる。
【００５６】
本発明の支持ガラス基板の製造方法は、切断除去工程後に、支持ガラス基板の端面（ノッチ部の端面を含む）に対して面取り加工を行う面取り工程を備えることが好ましい。これにより、端面からガラス粉等が発生することを防止することができる。面取り加工には、溝つき砥石を使用した面取り加工、フッ酸等の酸エッチングによる面取り加工等を採択することができる。
【００５７】
本発明の支持ガラス基板の製造方法において、支持ガラス基板に対してイオン交換処理を行わないことが好ましい。イオン交換処理を行うと、支持ガラス基板の製造コストが高騰し、更に支持ガラス基板の全体板厚偏差を低減し難くなる。
【００５８】
本発明の半導体パッケージの製造方法は、少なくとも加工基板と加工基板を支持するための支持ガラス基板とを備える積層体を作製する積層工程と、積層体の加工基板に対して、加工処理を行う加工処理工程と、を備えると共に、支持ガラス基板が、上記の支持ガラス基板の製造方法により作製されていることを特徴とする。本発明の半導体パッケージの製造方法において、本発明の支持ガラス基板の製造方法の技術的特徴は記載済みであるため、その部分の詳細な記載を省略する。
【００５９】
本発明の半導体パッケージの製造方法において、加工基板と支持ガラス基板の間に、接着層を設けることが好ましい。接着層は、樹脂であることが好ましく、例えば、熱硬化性樹脂、光硬化性樹脂（特に紫外線硬化樹脂）等が好ましい。また半導体パッケージの製造工程における熱処理に耐える耐熱性を有するものが好ましい。これにより、半導体パッケージの製造工程で接着層が融解し難くなり、加工処理の精度を高めることができる。なお、加工基板と支持ガラス基板を容易に固定するため、紫外線硬化型テープを接着層として使用することもできる。
【００６０】
更に、加工基板と支持ガラス基板の間に、より具体的には加工基板と接着層の間に、剥離層を設けることが好ましい。このようにすれば、加工基板に対して、所定の加工処理を行った後に、加工基板を支持ガラス基板から剥離し易くなる。加工基板の剥離は、生産性の観点から、レーザー光等の照射光により行うことが好ましい。レーザー光源として、ＹＡＧレーザー（波長１０６４ｎｍ）、半導体レーザー（波長７８０〜１３００ｎｍ）等の赤外光レーザー光源を用いることができる。また、剥離層には赤外線レーザーを照射することで分解する樹脂を使用することができる。また、赤外線を効率良く吸収し、熱に変換する物質を樹脂に添加することもできる。例えば、カーボンブラック、グラファイト粉、微粒子金属粉末、染料、顔料等を樹脂に添加することもできる。
【００６１】
剥離層は、レーザー光等の照射光により「層内剥離」又は「界面剥離」が生じる材料で構成される。つまり一定の強度の光を照射すると、原子又は分子における原子間又は分子間の結合力が消失又は減少して、アブレーション（ａｂｌａｔｉｏｎ）等を生じ、剥離を生じさせる材料で構成される。なお、照射光の照射により、剥離層に含まれる成分が気体となって放出されて分離に至る場合と、剥離層が光を吸収して気体になり、その蒸気が放出されて分離に至る場合とがある。
【００６２】
本発明の半導体パッケージの製造方法において、加工基板の寸法を支持ガラス基板の寸法よりも大きくすることが好ましい。これにより、加工基板と支持ガラス基板を積層する際に、両者の中心位置が僅かに離間した場合でも、支持ガラス基板から加工基板の縁部が食み出し難くなる。
【００６３】
本発明の半導体パッケージの製造方法は、更に積層体を搬送する搬送工程を備えることが好ましい。これにより、加工処理の処理効率を高めることができる。なお、「搬送工程」と「加工処理工程」とは、必ずしも別途に行う必要はなく、同時であってもよい。
【００６４】
本発明の半導体パッケージの製造方法において、加工処理は、加工基板の一方の表面に配線する処理、或いは加工基板の一方の表面に半田バンプを形成する処理が好ましい。本発明の半導体パッケージの製造方法では、これらの処理時に加工基板が寸法変化し難いため、これらの工程を適正に行うことができる。
【００６５】
加工処理として、上記以外にも、加工基板の一方の表面（通常、支持ガラス基板とは反対側の表面）を機械的に研磨する処理、加工基板の一方の表面（通常、支持ガラス基板とは反対側の表面）をドライエッチングする処理、加工基板の一方の表面（通常、支持ガラス基板とは反対側の表面）をウェットエッチングする処理の何れかであってもよい。なお、本発明の半導体パッケージの製造方法では、加工基板に反りが発生し難いと共に、積層体の剛性を維持することができる。結果として、上記加工処理を適正に行うことができる。
【００６６】
図面を参酌しながら、本発明を更に説明する。
【００６７】
図１は、本発明に係る積層体１の一例を示す概念斜視図である。図１では、積層体１は、支持ガラス基板１０と加工基板１１とを備えている。支持ガラス基板１０は、加工基板１１の寸法変化を防止するために、加工基板１１に貼着されている。支持ガラス基板１０と加工基板１１との間には、剥離層１２と接着層１３が配置されている。剥離層１２は、支持ガラス基板１０と接触しており、接着層１３は、加工基板１１と接触している。
【００６８】
図１から分かるように、積層体１は、支持ガラス基板１０、剥離層１２、接着層１３、加工基板１１の順に積層配置されている。支持ガラス基板１０の形状は、加工基板１１に応じて決定されるが、図１では、支持ガラス基板１０及び加工基板１１の形状は、何れも略円板状である。剥離層１２は、例えばレーザーを照射することで分解する樹脂を使用することができる。また、レーザー光を効率よく吸収し、熱に変換する物質を樹脂に添加することもできる。たとえば、カーボンブラック、グラファイト粉、微粒子金属粉末、染料、顔料などである。剥離層１２は、プラズマＣＶＤや、ゾル−ゲル法によるスピンコート等により形成される。接着層１３は、樹脂で構成されており、例えば、各種印刷法、インクジェット法、スピンコート法、ロールコート法等により塗布形成される。また、紫外線硬化型テープも使用可能である。接着層１３は、剥離層１２により加工基板１１から支持ガラス基板１０が剥離された後、溶剤等により溶解除去される。紫外線硬化型テープは、紫外線を照射した後、剥離用テープにより除去可能である。
【００６９】
図２は、ｆａｎ  ｏｕｔ型のＷＬＰの製造工程を示す概念断面図である。図２（ａ）は、支持部材２０の一方の表面上に接着層２１を形成した状態を示している。必要に応じて、支持部材２０と接着層２１の間に剥離層を形成してもよい。次に、図２（ｂ）に示すように、接着層２１の上に複数の半導体チップ２２を貼付する。その際、半導体チップ２２のアクティブ側の面を接着層２１に接触させる。次に、図２（ｃ）に示すように、半導体チップ２２を樹脂の封止材２３でモールドする。封止材２３は、圧縮成形後の寸法変化、配線を成形する際の寸法変化が少ない材料が使用される。続いて、図２（ｄ）、（ｅ）に示すように、支持部材２０から半導体チップ２２がモールドされた加工基板２４を分離した後、接着層２５を介して、支持ガラス基板２６と接着固定させる。その際、加工基板２４の表面の内、半導体チップ２２が埋め込まれた側の表面とは反対側の表面が支持ガラス基板２６側に配置される。このようにして、積層体２７を得ることができる。なお、必要に応じて、接着層２５と支持ガラス基板２６の間に剥離層を形成してもよい。更に、得られた積層体２７を搬送した後に、図２（ｆ）に示すように、加工基板２４の半導体チップ２２が埋め込まれた側の表面に配線２８を形成した後、複数の半田バンプ２９を形成する。最後に、支持ガラス基板２６から加工基板２４を分離した後に、加工基板２４を半導体チップ２２毎に切断し、後のパッケージング工程に供される。また、支持ガラス基板２６は、ＨＣｌ等による酸処理を経た後に再利用に供される（図２（ｇ））。
【実施例】
【００７０】
以下、本発明を実施例に基づいて説明する。なお、以下の実施例は単なる例示である。本発明は、以下の実施例に何ら限定されない。【００７１】
表１、２は、本発明の実施例（試料Ｎｏ．１〜７、９〜２２）と比較例（試料Ｎｏ．８）を示している。【００７２】
【表１】
2017104513.tif 000003
【００７３】
【表２】
2017104513.tif 000004
【００７４】
次のようにして、試料Ｎｏ．１〜７を作製した。まず、ガラス組成として、質量％で、ＳｉＯ２  ６５．６％、Ａｌ２Ｏ３  ８．０％、Ｂ２Ｏ３  ９．１％、Ｎａ２Ｏ  １２．８％、ＣａＯ  ３．２％、ＺｎＯ  ０．９％、ＳｎＯ２  ０．３％、Ｓｂ２Ｏ３  ０．１％を含有するように、ガラス原料を調合、混合し、ガラスバッチを得た後、ガラス溶融炉に供給して１５５０℃で溶融し、次いで得られた溶融ガラスを清澄、攪拌した上で、オーバーフローダウンドロー法の成形装置に供給し、板厚が０．７ｍｍになるように成形した。その後、得られたガラス基板を矩形状に切断した。なお、得られたガラス基板について、ＡＳＴＭ  Ｃ３３６に記載の方法により歪点を測定したところ、５１９℃であった。【００７５】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００７６】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。なお、試料Ｎｏ．８は、上記熱処理を行っていない成形後のガラス基板を示している。【００７７】
更に、熱処理後のガラス基板について、アルキメデス法により密度を測定した。【００７８】
表１から明らかなように、試料Ｎｏ．１〜７は、所定の熱処理により、熱膨張係数の低下が認められた。これらのデータを利用し、熱処理条件を適宜調整すると、成形後のガラス基板の熱膨張係数を目標値に変動させることが可能である。更に、試料Ｎｏ．１〜７は、所定の熱処理により、密度の上昇が認められた。よって、熱処理条件を適宜調整すると、成形後のガラス基板の密度を目標値に変動させることも可能である。【００７９】
次のようにして、試料Ｎｏ．９、１０を作製した。まず、ガラス組成として、質量％で、ＳｉＯ２  ６１．７％、Ａｌ２Ｏ３  １８．０％、Ｂ２Ｏ３  ０．５％、Ｎａ２Ｏ  １４．５％、Ｋ２Ｏ  ２．０％、ＭｇＯ  ３．０％、ＳｎＯ２  ０．３％を含有するように、ガラス原料を調合、混合し、ガラスバッチを得た後、ガラス溶融炉に供給して１６００℃で溶融し、次いで得られた溶融ガラスを清澄、攪拌した上で、オーバーフローダウンドロー法の成形装置に供給し、板厚が１．１ｍｍになるように成形した。その後、得られたガラス基板を矩形状に切断した。なお、得られたガラス基板について、ＡＳＴＭ  Ｃ３３６に記載の方法により歪点を測定したところ、５６７℃であった。【００８０】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００８１】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【００８２】
表２から明らかなように、試料Ｎｏ．９、１０は、熱処理条件を適宜調整すると、ガラス基板の熱膨張係数を目標値に変動させることが可能である。【００８３】
次のようにして、試料Ｎｏ．１１、１２を作製した。まず、質量％で、ＳｉＯ２  ５６．２％、Ａｌ２Ｏ３  １３．０％、Ｂ２Ｏ３  ２．０％、Ｎａ２Ｏ  １４．５％、Ｋ２Ｏ  ４．９％、ＭｇＯ  ２．０％、ＣａＯ  ２．０％、ＺｒＯ２  ４．０％  ＳｎＯ２  ０．３５％、Ｓｂ２Ｏ３  ０．０５％、ＣｅＯ２  １．０％を含有するように、ガラス原料を調合、混合し、ガラスバッチを得た後、ガラス溶融炉に供給して１６００℃で溶融し、次いで得られた溶融ガラスを清澄、攪拌した上で、オーバーフローダウンドロー法の成形装置に供給し、板厚が１．１ｍｍになるように成形した。その後、得られたガラス基板を矩形状に切断した。なお、得られたガラス基板について、ＡＳＴＭ  Ｃ３３６に記載の方法により歪点を測定したところ、５５８℃であった。【００８４】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００８５】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【００８６】
表２から明らかなように、試料Ｎｏ．１１、１２は、熱処理条件を適宜調整すると、ガラス基板の熱膨張係数を目標値に変動させることが可能である。【００８７】
次のようにして、試料Ｎｏ．１３、１４を作製した。まず、質量％で、ＳｉＯ２  ６０．４％、Ａｌ２Ｏ３  １０．７％、Ｎａ２Ｏ  １５．５％、Ｋ２Ｏ  ８．８％、ＭｇＯ  １．７％、ＣａＯ  ２．６％、Ｓｂ２Ｏ３  ０．３％を含有するように、ガラス原料を調合、混合し、ガラスバッチを得た後、ガラス溶融炉に供給して１４００℃で溶融し、次いで得られた溶融ガラスを清澄、攪拌した上で、オーバーフローダウンドロー法の成形装置に供給し、板厚が１．１ｍｍになるように成形した。その後、得られたガラス基板を矩形状に切断した。なお、得られたガラス基板について、ＡＳＴＭ  Ｃ３３６に記載の方法により歪点を測定したところ、４５２℃であった。【００８８】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００８９】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【００９０】
表２から明らかなように、試料Ｎｏ．１３、１４は、熱処理条件を適宜調整すると、ガラス基板の熱膨張係数を目標値に変動させることが可能である。【００９１】
次のようにして、試料Ｎｏ．１５、１６を作製した。まず、質量％で、ＳｉＯ２  ６０．４％、Ａｌ２Ｏ３  ８．７％、Ｎａ２Ｏ  １３．６％、Ｋ２Ｏ  １２．７％、ＭｇＯ  １．６％、ＣａＯ  ２．５％、Ｓｂ２Ｏ３  ０．２％，ＳｎＯ２  ０．３％を含有するように、ガラス原料を調合、混合し、ガラスバッチを得た後、ガラス溶融炉に供給して１３５０℃で溶融し、次いで得られた溶融ガラスを清澄、攪拌した上で、オーバーフローダウンドロー法の成形装置に供給し、板厚が１．１ｍｍになるように成形した。その後、得られたガラス基板を矩形状に切断した。なお、得られたガラス基板について、ＡＳＴＭ  Ｃ３３６に記載の方法により歪点を測定したところ、４４５℃であった。【００９２】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００９３】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【００９４】
表２から明らかなように、試料Ｎｏ．１５、１６は、熱処理条件を適宜調整すると、ガラス基板の熱膨張係数を目標値に変動させることが可能である。【００９５】
次のようにして、試料Ｎｏ．１７、１８を作製した。まず、質量％で、ＳｉＯ２  ６６．１％、Ａｌ２Ｏ３  ８．５％、Ｂ２Ｏ３  １２．４％、Ｎａ２Ｏ  ８．４％、ＣａＯ  ３．３％、ＺｎＯ  １．０％、ＳｎＯ２  ０．３％を含有するように、ガラス原料を調合、混合し、ガラスバッチを得た後、ガラス溶融炉に供給して１５００℃で溶融し、次いで得られた溶融ガラスを清澄、攪拌した上で、オーバーフローダウンドロー法の成形装置に供給し、板厚が１．１ｍｍになるように成形した。その後、得られたガラス基板を矩形状に切断した。なお、得られたガラス基板について、ＡＳＴＭ  Ｃ３３６に記載の方法により歪点を測定したところ、５３２℃であった。【００９６】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【００９７】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【００９８】
表２から明らかなように、試料Ｎｏ．１７、１８は、熱処理条件を適宜調整すると、ガラス基板の熱膨張係数を目標値に変動させることが可能である。【００９９】
次のようにして、試料Ｎｏ．１９、２０を作製した。まず、質量％で、ＳｉＯ２  ５８．１％、Ａｌ２Ｏ３  １３．０％、Ｌｉ２Ｏ  ０．１％、Ｎａ２Ｏ  １４．５％、Ｋ２Ｏ  ５．５％、ＭｇＯ  ２．０％、ＣａＯ  ２．０％、ＺｒＯ２  ４．５％、ＳｎＯ２  ０．３％を含有するように、ガラス原料を調合、混合し、ガラスバッチを得た後、ガラス溶融炉に供給して１５００℃で溶融し、次いで得られた溶融ガラスを清澄、攪拌した上で、オーバーフローダウンドロー法の成形装置に供給し、板厚が０．７ｍｍになるように成形した。その後、得られたガラス基板を矩形状に切断した。なお、得られたガラス基板について、ＡＳＴＭ  Ｃ３３６に記載の方法により歪点を測定したところ、５１７℃であった。【０１００】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【０１０１】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【０１０２】
表２から明らかなように、試料Ｎｏ．１９、２０は、熱処理条件を適宜調整すると、ガラス基板の熱膨張係数を目標値に変動させることが可能である。【０１０３】
次のようにして、試料Ｎｏ．２１、２２を作製した。まず、質量％で、ＳｉＯ２  ４７．５％、Ａｌ２Ｏ３  ２３．０％、Ｐ２Ｏ５  １３．１％、Ｎａ２Ｏ  １４．７％、ＭｇＯ  １．５％，ＳｎＯ２  ０．２％を含有するように、ガラス原料を調合、混合し、ガラスバッチを得た後、ガラス溶融炉に供給して１５００℃で溶融し、次いで得られた溶融ガラスを清澄、攪拌した上で、オーバーフローダウンドロー法の成形装置に供給し、板厚が０．７ｍｍになるように成形した。その後、得られたガラス基板を矩形状に切断した。なお、得られたガラス基板について、ＡＳＴＭ  Ｃ３３６に記載の方法により歪点を測定したところ、５９５℃であった。【０１０４】
続いて、ガラス基板の寸法よりも大きい熱処理用セッターを用意し、その熱処理用セッター上に、成形後のガラス基板を載置し、更にこのガラス基板の上に耐熱基板を載置した後、これを電気炉に投入した。次に、表中に記載の最高温度まで電気炉内を昇温し、その最高温度において表中に記載の時間で保持した後、表中に記載の降温速度で電気炉内を降温した。【０１０５】
熱処理後のガラス基板について、温度範囲２０〜２２０℃における平均線熱膨張係数と温度範囲３０〜３８０℃における平均線熱膨張係数をディラトメーター（ネッチジャパン社製ＤＩＬ４０２Ｃ）で測定した。【０１０６】
表２から明らかなように、試料Ｎｏ．２１、２２は、熱処理条件を適宜調整すると、ガラス基板の熱膨張係数を目標値に変動させることが可能である。【０１０７】
表１、２から分かるように、熱処理条件を適宜調整すると、各種ガラス組成を有するガラス基板の熱膨張係数を目標値に変動させることが可能である。【０１０８】
更に、熱処理後の各種ガラス基板（試料Ｎｏ．１〜７、９〜２２：全体板厚偏差約４．０μｍ）をφ３００ｍｍにくり抜いた後、ガラス基板の両表面を研磨装置により研磨処理した。具体的には、ガラス基板の両表面を外径が相違する一対の研磨パットで挟み込み、ガラス基板と一対の研磨パッドを共に回転させながらガラス基板の両表面を研磨処理した。研磨処理の際、時折、ガラス基板の一部が研磨パッドから食み出すように制御した。なお、研磨パッドをウレタン製、研磨処理の際に使用した研磨スラリーの平均粒径を２．５μｍ、研磨速度を１５ｍ／分とした。得られた各研磨済みガラス基板について、コベルコ科研社製のＢｏｗ／Ｗａｒｐ測定装置  ＳＢＷ−３３１ＭＬ／ｄにより、全体板厚偏差と反り量を測定した。その結果、全体板厚偏差がそれぞれ１．０μｍ未満であり、反り量がそれぞれ３５μｍ以下であった。
【符号の説明】
【０１０９】
１、２７  積層体
１０、２６  支持ガラス基板
１１、２４  加工基板
１２  剥離層
１３、２１、２５  接着層
２０  支持部材
２２  半導体チップ
２３  封止材
２８  配線
２９  半田バンプ
【図１】
2017104513.tif 000005
【図２】
2017104513.tif 000006
【国際調査報告】
2017104513.tif 000007
2017104513.tif 000008
2017104513.tif 000009
2017104513.tif 000010